Способ обжига плоских керамических деталей

1. Способ обжига плоских керамических деталей из нитрида алюминия, изготовленных методом шликерного литья, включающий термообработку деталей в две стадии, при этом на первой стадии его осуществляют в атмосфере воздуха при температуре 500-600°C, с предварительной укладкой на детали с обеих сторон пористых пластин, термообработку на второй стадии осуществляют в высокотемпературной камере, которую предварительно вакуумируют, после чего термообработку осуществляют в атмосфере чистого азота при давлении 0,15-0,20 МПа и температуре 1650-1850°C с выдержкой 2-3 ч с последующим охлаждением, при этом скорость нагрева деталей в интервале 1500-1850°C и охлаждения до 1500°C составляет 30°C/ч, отличающийся тем, что пористые пластины из нитрида бора перед укладкой на детали отжигают в вакууме при температуре 1300-1400°C в течение 2 ч.
-4
2. Способ по п. 1, отличающийся тем, что отжиг пористых пластин в вакууме осуществляют при остаточном давлении 10 мм рт.ст., нагрев пластин производят в печи со скоростью 300°C/ч, а охлаждение осуществляет вместе с печью до комнатной температуры.